(57)【要約】  その表面に病原性微生物を脱活性化する活性を有するコーティング製剤を有する個人用保護製品、たとえば、保護着衣、複数のユーザーによる順次接触用の製品及びセルロース誘導体製品のような製品であって、コーティングは、酸性ポリマー、好適にはポリマー性酸性物質Ｇａｎｔｒｅｚ（商標）と、界面活性剤と、酸を含む。そのような製品の作製方法及び好適なコーティング製剤を開示する。【特許請求の範囲】
【請求項１】
個人用の保護バリア製品であって、水及び／又は空気に対して実質的に不透過性でありかつ人体と望ましくない接点との間に物理的バリアを提供するように適合してなるバリア層を含み、該バリア層は、病原性微生物を脱活性化する活性を有するコーティング製剤をその表面に有し、前記コーティングは酸性ポリマーと界面活性剤と酸とを含む、製品。
【請求項２】
前記バリア層が、軟質及び硬質のプラスチック材、エラストマー及び金属から選択される材料から構成される、請求項１に記載の製品。
【請求項３】
前記バリア層がガラスからから構成される、請求項１に記載の製品。
【請求項４】
人体着衣、頭部の覆い、眼鏡及びゴーグルのような眼の覆い、手袋、保護遮蔽機器、靴、ブーツ、子供の長靴、オムツ、コンドーム、遺体袋及びその他の遺体用容器を含む、請求項１，２又は３に記載の製品。
【請求項５】
布の層を含み、該布は、病原性微生物を脱活性化する活性を有するコーティング製剤をその表面に有し、コーティングは酸性ポリマーと界面活性剤と酸とを含む、個人用着衣製品。
【請求項６】
前記着衣製品の製造に用いられる布がレーヨン及びナイロンから選択される、請求項５に記載の製品。
【請求項７】
着衣の製品の製造に用いられる布が綿及びポリエステルから選択される、請求項５に記載の製品。
【請求項８】
着用者の上部胴体及び／又は下部胴体、及び／又は着用者の腕、脚、手及び足に合うように適合させる請求項５、６又は７に記載の製品。
【請求項９】
下着、上着、脚に着けるもの、コート及びヘッドギアから選択される、請求項７に記載の製品。
【請求項１０】
少なくとも１人が病原性微生物に汚染されている可能性がある複数の人によって順に取り扱われることが意図される製品であって、その表面に、病原性微生物を脱活性化する活性を有するコーティング製剤を有し、前記コーティングは酸性ポリマーと界面活性剤と酸とを含む、製品。
【請求項１１】
郵便封筒及び郵便包装材料、公共の座席、金（紙幣及びコイン）、公共図書館で利用可能な本及びＣＤ、子供のおもちゃ、調理用製品、電話、キーパッド、公共使用のペン、明かりのスイッチ、ドアノブ、手すり、エレベータコントロール、トイレの表面、シャワーのカーテン、便座、給水栓、湯船、公衆浴場(public wash room)のシャワー室及びシンク、ジム機器、及び複数回使用のリンネル(linen)から選択される、請求項１０に記載の製品。
【請求項１２】
病原性微生物を脱活性化する活性を有する含浸製剤を含浸させた吸収性セルロース誘導体基材を含む個人用ケア製品であって、コーティングは酸性ポリマーと界面活性剤と酸とを含む、製品。
【請求項１３】
紙タオル、トイレットペーパー、手、顔及び体を拭くものから選択される、請求項１２に記載の製品。
【請求項１４】
前記酸性ポリマーが、その構造中に単位：−［−ＣＲ１Ｒ２−ＣＲ３Ｒ４−ＣＲ５．ＣＯＯＨ−ＣＲ６．ＣＯＯＨ−］−を含むポリ−（カルボン酸）ポリマー（式中、Ｒ１、Ｒ２、Ｒ３、Ｒ４、Ｒ５及びＲ６は、独立して水素又はＣ１〜３アルキル又はＣ１〜３アルコキシであり、好ましくはＲ１及びＲ２は水素であり、Ｒ３は水素であり、Ｒ４はメトキシであり、Ｒ５及びＲ６は水素である）、又はその構造中にＣＯＯＨ基を保持するその誘導体、又はＣＯＯＨ基に容易に加水分解される基を含む、請求項１〜１３のいずれか１項に記載の製品。
【請求項１５】
前記酸性ポリマーが、約７００，０００の分子量を有するＧａｎｔｒｅｚ（商標）Ｓ−９６及び約１，２００，０００の分子量を有するＧａｎｔｒｅｚ（商標）Ｓ−９７から選択される、請求項１４に記載の製品。
【請求項１６】
前記界面活性剤が非イオン性界面活性剤を含む、請求項１〜１５のいずれか１項に記載の製品。
【請求項１７】
前記界面活性剤がアニオン性界面活性剤を含む、請求項１〜１４のいずれか１項に記載の製品。
【請求項１８】
前記酸が有機カルボン酸から選択される、請求項１〜１７のいずれか１項に記載の製品。
【請求項１９】
前記酸がクエン酸である、請求項２０に記載の製品。
【請求項２０】
前記製品がその表面に又はその中に含浸された２０〜３０ｇ／ｍ２を有する、請求項１〜１９のいずれか１項に記載の製品。
【請求項２１】
酸性ポリマー：界面活性剤：酸の重量比が１：０．３〜２．５：１〜２である、請求項１〜２０のいずれか１項に記載の製品。
【請求項２２】
製剤が可塑剤を含む、請求項１〜２１のいずれか１項に記載の製品。
【請求項２３】
前記製剤が、非イオン性界面活性剤である可塑剤を含む、請求項１４に記載の製品。
【請求項２４】
請求項１、２、３又は４に記載の製品を製造する方法であって、前記酸性ポリマーと前記界面活性剤と前記酸とを液体ビヒクル中に含む流体負荷溶液に、前記バリア層の物質の表面を接触させ、液体ビヒクルを蒸発させ、それによってコーティング製剤を堆積させる、方法。
【請求項２５】
請求項５，６，７又は８に記載の製品を製造する方法であって、前記酸性ポリマーと前記界面活性剤と前記酸とを液体ビヒクル中に含む流体負荷溶液に、前記布の表面を接触させ、液体ビヒクルを蒸発させ、それによってコーティング製剤を堆積させる方法であり、前記着衣の製品に前記布を組み入れる前又は後のいずれかで実施される、方法。
【請求項２６】
請求項１０又は１１に記載の製品を製造する方法であって、酸性ポリマーと界面活性剤と前記酸とを液体ビヒクル中に含む流体負荷溶液に、前記製品の表面を接触させ、液体ビヒクルを蒸発させることにより、複数の人が順次取り扱うことが意図される製品上に、病原性微生物を脱活性化する活性を有するコーティングを堆積させる方法であり、前記コーティングは酸性ポリマーと界面活性剤と酸とを含む、方法。
【請求項２７】
請求項１２又は１３に記載の製品を製造する方法であって、吸収性紙基材を含む個人用ケア製品に、病原性微生物を脱活性化する活性を有する製剤を含浸させる方法であり、前記製剤は、病原性微生物を脱活性化する活性を有し、前記含浸製剤は、液体ビヒクルに酸性ポリマーと界面活性剤と酸とを含む、方法。
【請求項２８】
請求項２４〜２６に記載の方法であって、液体ビヒクル中に前記コーティング製剤又は含浸製剤の成分を含浸させて液体のコーティング製剤又は含浸製剤を形成し、該液体製剤を前記製品に適用し、必要に応じて過剰な液体製剤を前記製品から取り除き、液体ビヒクルを蒸発させ、それによって前記製品上に前記コーティング製剤又は含浸製剤を残すことにより実施される、方法。
【請求項２９】
前記液体ビヒクルが水性である、請求項２４〜２８のいずれか１項に記載の方法。
【請求項３０】
前記液体ビヒクルが水とアルコールとの混合物を含む、請求項２８に記載の方法。
【請求項３０】
前記アルコールがエタノールである、請求項２９に記載の方法。
【請求項３１】
前記液体のコーティング製剤又は含浸製剤がｐＨ２〜３を有する、請求項２４〜３０のいずれか１項に記載の方法。
【発明の詳細な説明】
【技術分野】
【０００１】
本発明は、新規製品に関するものであり、有害な病原性微生物による交差汚染及び／又は感染のリスクを低減するために抗菌コーティングで被覆された製品に関する。本発明はまた、そのようなコーティングを堆積させる方法、及びそのような方法で使用するための製剤にも関する。
【背景技術】
【０００２】
前世紀、インフルエンザの３つの世界的な流行に直面したが、そのうち、１９１８年の「スペイン風邪」は医療科学で知られる感染性疾患の最大の世界的流行であった（Ｏｘｆｏｒｄ,  J.  S.,  ２０００）。これら世界的流行の原因となった３株はインフルエンザウイルスのＡ群に属し、ほかの２群（Ｂ及びＣ）とは異なってこの群は多種多様な動物（鳥類、ブタ、ウマ、ヒト及びそのほかの哺乳類）に感染する。インフルエンザＡ型ウイルスは、経済的に及び医学的にの双方で世界的な問題を起こし続けている（Ｈａｙｄｅｎ,  Ｆ.  Ｇ.  ＆  Ｐａｌｅｓｅ,  Ｐ.,  ２０００）。現在の世界的な懸念は鳥インフルエンザＡＨ５Ｎ１ウイルスであり、それは、１９９７年中国で鳥に感染する能力が初めて示され、以来東南アジア、ヨーロッパ及びアフリカの国々に広がっている（Ｅｎｓｅｒｉｎｋ,  Ｍ,  ２００６：  Ｇｕａｎ,  Ｙ.  ｅｔ  ａｌ.,  ２００４；  Ｐｅｉｒｉｓ,  Ｊ.  Ｓ.  ｅｔ  ａｌ.,  ２００４）。鳥類において重篤な疾患を引き起こすその能力は２００３〜２００４年の東南アジアにおける穏やかな発生の間に世界保健機構によって明らかにされた。Ｈ５Ｎ１変異体は迅速且つ高度に病原性である。他の鳥インフルエンザウイルスとの共存は、鳥類における同時感染の可能性を高める。そのような事象は、鳥類種間で伝播し易い十分な鳥類遺伝子を伴った新規の亜型の出現の「混合容器」を提供することになり、インフルエンザ流行の出発点となりうる（ＷＨＯ事実シート）。さらに最近のインフルエンザ大流行の可能性がある株は、「スイス風邪」と呼ばれるＨ１Ｎ１である。
【０００３】
現在市場にある多数の抗インフルエンザ製品（ワクチン及び治療）によって、別の大流行が起きるのを制御し、防ぐように多数のことが行われている。現在、アマンタジンがインフルエンザ感染に対する原則的な抗ウイルス化合物であるが、この活性はインフルエンザＡ型ウイルスに限定される。ザナミビル（リレンザ）及びオセルタミビル（タミフル）のような抗ノイラミダーゼ阻害剤は、インフルエンザＡ型及びＢ型の感染の双方の治療での使用について認可された新しい部類の抗ウイルス剤である（Ｃａｒｒ,  Ｊ.,  ｅｔ  ａｌ.,  ２００２）。製造に関わる時間とコスト及び現在の限定的な供給のために、大流行におけるこれら抗ウイルス剤の役割は限定され得る。可能性のあるＨ５Ｎ１大流行の最近のニュースと共に、鳥類種間のウイルスの伝播の機会を妨げる必要性が生じている。
【０００４】
現在のところ、いわゆる「鳥インフルエンザ」Ｈ５Ｎ１ウイルス又は「スイス風邪」Ｈ１Ｎ１ウイルスによる感染のリスクが特に懸念されている。有害なウイルス及び／又はそのほかの微生物によって汚染された空気の吸入が、人類、特に健常な労働者への感染の一般的な経路であり、また感染したヒト又は動物と共に生活することが原因となることもある。感染した患者が吐き出す空気は汚染源である。出願者のＷＯ−Ａ−２００８／００９６５１は、抗ウイルス活性を有するコーティングで処理した透過性の多孔性基材を含み、酸性ポリマーを含む顔マスクを開示している。
【０００５】
そのようなウイルス及び／又はそのほかの微生物を取り除くと考えられる空気フィルターが知られている。そのようなフィルターの１種は、そのような繊維若しくは粒子の表面及び／又は中に堆積された繊維状又は粒子状の基材を含み、基材は、当該のウイルス及び／又はそのほかの微生物を捕捉する及び／又は中和する。そのようなフィルターの開示の例を以下に列記する。
【０００６】
ＵＳ−Ａ−３，８７１，９５０及びＵＳ−Ａ−４，１８１，６９４は、限外濾過での使用、特に水性媒体を濾過するためのアクリロニトリルの中空繊維を開示している。ＵＳ−Ａ−４，８５６，５０９は、マスクの選択した部分がクエン酸のようなウイルス破壊剤を含有する顔マスクを開示している。ＵＳ−Ａ−５，７６７，１６７は、ウイルス等の微生物の捕捉のために媒体を濾過するのに適したエーロゲル泡状物を開示している。ＵＳ−Ａ−５，７８３，５０２は、繊維に結合した抗ウイルス分子、特に四級アンモニウムカチオン炭化水素基のようなカチオン基を伴った線維性基材を開示している。ＵＳ−Ａ−５，８５１，３９５は、シアル酸（環上にカルボン酸置換基を有する９炭素の単糖類）に基づいたウイルス捕捉物質を堆積するフィルター物質を含むウイルスフィルターを開示している。ＵＳ−Ａ−６，１８２，６５９は、Ｓｔｒｅｐｔｏｃｏｃｃｕｓ  ａｇａｌａｃｔｉａｅの培養生成物に基づいたウイルス除去フィルターを開示している。ＵＳ−Ａ−６，１９０，４３７は、「ヨウ素樹脂」を含浸させたキャリア基材を含む空気からウイルスを除去するための空気フィルターを開示している。ＵＳ−Ａ−６，３７９，７９４は、硝子とアクリルラテックスを含浸させたほかの高モジュール繊維に基づくフィルターを開示している。ＵＳ−Ａ−６，５５１，６０８は、多孔性熱可塑性の材料基材と熱可塑性物質によって少なくとも１つの抗ウイルス剤を焼結することによって製造した抗ウイルス物質を開示している。ＵＳ−Ａ−７．０２９，５１６は、ポリアクリル酸のような酸性ポリマーを堆積させた不織布ポリプロピレン基材を含む流体から粒子を除去するフィルター方式を開示している。ＵＳ−Ａ−２００４／０２５０６８３は、アクリルポリマーであってもよいその上に堆積された酸性物質を伴った繊維のネットワークを含むフィルター材料を開示している。ＵＳ−Ａ−２００５／０２４７６０８は、種々の抗ウイルスポリマー、主としてカチオン性ポリマーによって処理されてもよいフィルターブロックを開示している。
【０００７】
ＷＯ−Ａ−２００１／０７０９０は、反応性表面と、微生物を引き付けるためのカチオン基を含むその表面上のポリマーを有する基材を含む微生物を除去するためのフィルターを開示している。ＷＯ−Ａ−２００２／０５８８１２は、マイクロカプセル化殺生剤を伴った空気フィルターを開示している。ＷＯ−Ａ−２００３／０３９７１３は、ウイルスに対する効果を含み、酸性基であってもよいペンダント官能基を含有するポリマーネットワークで部分的に被覆される繊維性基材に基づいた、抗病原性効果を有すると言われるフィルター材料を開示している。ＷＯ−Ａ−２００５／０７０２４２は、電気電荷を付与してウイルスのような粒子を捕捉するように処理された繊維から構成される吸入フィルターを開示している。
【０００８】
ＧＢ−Ａ−２０３５１３３は、その表面に水不溶性ポリマー、好ましくはＰＶＡを伴った膜フィルターを開示している。気体マスクカートリッジにおけるそのようなフィルター材料の使用が提案されている。
【０００９】
ＪＰ−Ａ−２００１／１６２１１６は、繊維性基材に銀有機ヨウ素抗菌剤を結合させるのに自己架橋性アクリル樹脂が使用される抗菌濾過媒体を開示している。ＪＰ−Ａ−２５５０／１９８６７６は、抗菌顔マスクにクエン酸を結合させるのに水硬化性樹脂エマルションの使用を開示している。
【００１０】
Ｊｏｕｒｎａｌ  ｏｆ  Ｖｉｒｏｌｏｇｙ：Ｓｅｐｔ．１９６８，ｐ８７８−８８５；Ｍａｒｃｈ  １９７０，ｐ３１３−３２０及びｐ３２１−３２８における３つの論文は、ポリアクリル酸、ポリメタクリル酸及びポリアセタールカルボン酸を含む種々のポリカルボン酸の抗ウイルス活性を開示している。その中で報告された抗ウイルス活性は、細胞が介在する効果であると思われ、結論は「ＰＭＡＡ（ポリメタクリル酸）は細胞外の状態ではウイルス粒子を不活化しなかった」と表現されている。
【発明の概要】
【発明が解決しようとする課題】
【００１１】
そのような空気フィルターに加えて、他の手段、たとえば、他の環境を介した及びヒトからヒトへと手渡される感染製品を介した有害な微生物による交差汚染及び感染を防ぐという課題に対処する進行中のニーズがある。抗菌コーティングによって被覆された製品、そのようなコーティングを堆積する方法の提供によって少なくとも部分的にこの課題に対処し、本明細書で開示されるそのような方法での使用のための製剤に対処することが本発明の目的である。本発明者らは、特定の酸性ポリマーが多種多様な応用にて抗ウイルス活性を提供し、ウイルス感染と闘う課題に少なくとも部分的に解決を提供することを思いがけなく発見した。
【課題を解決するための手段】
【００１２】
本発明の第１の態様によれば、実質的に水及び／又は空気に対して不透過性であり、かつ、人体と望ましくない接点との間で物理的バリアを提供するように適合させるバリア層を含む個人用保護バリア製品が提供され、バリア層はその表面に病原性微生物を脱活性化する活性を有するコーティング製剤を有し、コーティングは、酸性ポリマーと、界面活性剤と、酸を含む。
【００１３】
そのようなバリア層を製造することができる材料の例には、軟質及び硬質のプラスチック材料、合成及び天然のゴムのようなエラストマー、ガラス及び金属が挙げられる。
【００１４】
バリア製品の例には、人体着衣、柔らかい伸縮性の頭髪覆い、たとえば、不透過性の布、たとえば、医療関係者や軍人のためのヘルメット、眼の覆い、たとえば、眼鏡及びゴーグルを含む頭部の覆い、ゴム手袋のような手袋、保護用遮蔽器具、靴、ブーツ、子供用長靴、オムツ、コンドーム、遺体袋、及び遺体用のその他の容器が挙げられる。
【００１５】
本発明の本態様のバリア製品は、たとえば、以下の分野での使用を見つけてもよい。たとえば、病院環境、又は、たとえば、流行又は大流行の間、感染した又は汚染した人と働く分野における予防医療又はパラメディカルの従事者。感染した又は汚染した人に責任を負う両親又はそのほかのような保護的介護人。たとえば、生物学的福祉シナリオの間、又は流行若しくは大流行の間、援助を提供する場合、病原性微生物で汚染された地域に入る必要がある事象における保護的軍人。小児と共に働く又は小児を世話する保護的な人々。信頼するパートナー以外と性的関係を持った保護する人々。遺体の輸送及び配置に関与する保護する人々。
【００１６】
本発明はまた、そのような個人用保護バリア製品を製造する方法も提供するが、方法では、バリア層の材料の表面は、液体ビヒクルに酸性ポリマーと界面活性剤と酸を含み、液体ビヒクルを蒸発させ、それによってコーティング製剤を堆積させる流体負荷溶液と接触させる。そのような方法は、バリア層がバリア製品に組み込まれる前又は後のいずれで実施されてもよい。
【００１７】
本発明の別の態様によれば、布の層を含む個人用着衣の製品が提供され、布は、病原性微生物を脱活性化する活性を有するコーティング製剤がその表面に堆積され、コーティングは酸性ポリマーと界面活性剤と酸を含む。
【００１８】
そのような着衣の製品を製造することができる布の例には、綿、レーヨン、ナイロン、ポリエステル及び着衣に従来使用されている布が挙げられ、そのような布は空気に対して、又は空気と水の双方に対して透過性であってもよく、又は空気に透過性であるが水には透過性でなくてもよい。
【００１９】
そのような着衣は、着用者の上部胴体及び／又は下部胴体、及び／又は着用者の腕、脚、手及び足に合うように適合させてもよい。そのような着衣の例には、下着、上着、脚に着けるもの、コート及びヘッドギアが挙げられる。そのような着衣の例には、医療関係者、たとえば、医師、看護師などのユニフォーム及びそのほかの衣類が挙げられる。有利なことに、そのような着衣は、その上にコーティング製剤が堆積する、従来の着衣と視覚的に区別できない従来の市販の着衣を含んでもよい。
【００２０】
好適には、布はそのような着衣の外層を含んでもよい。着衣の外層は普通、汚染された環境との着用者の最初の接触が生じる層であり、外層として布を提供することは、表面に接触する病原体を中和するのに役立ち得る。
【００２１】
本発明の本態様の着衣は、たとえば、以下の分野で使用を見つけてもよい。たとえば、大流行の間に、又は感染した若しくは汚染した人と働く間、感染した若しくは汚染した人との接触を予想する又はそれとの密接な関わりを予想する環境における保護する着用者。
感染した又は汚染した人に責任を負う両親又はそのほかのような保護的介護人。流行又は大流行の間、支援を提供する場合、病原性微生物で汚染された地域に入る必要がある事象における保護する人々。小児と共に働く又は小児を世話する保護的な人々。遺体の取り扱い及び配置に関与する保護する人々。
【００２２】
本発明はまたそのような着衣製品を製造する方法も提供するが、方法では、布の表面は、液体ビヒクルに酸性ポリマーと界面活性剤と酸を含み、液体ビヒクルを蒸発させ、それによってコーティング製剤を堆積させる流体負荷溶液と接触させる。そのような方法は、布が着衣製品に組み込まれる前又は後のいずれで実施されてもよい。
【００２３】
本発明の別の態様によれば、そのうちの少なくとも１人が病原性微生物に汚染されている可能性がある複数の人によって順に取り扱われることが意図される、その表面に、病原性微生物を脱活性化する活性を有するコーティング製剤を有する製品が提供され、コーティングは酸性ポリマーと界面活性剤と酸を含む。
【００２４】
「複数の人によって順に取り扱われることが意図される製品」は、複数の人による普通の使用、接触、取り扱い又は交換を意図する製品とする。そのような接触、取り扱い又は交換は、たとえば、人から人へ移される製品自体によって、又は順に製品に接触する複数の人によって生じる。
【００２５】
そのような製品の例には、たとえば、包装紙や気泡シートのような郵便封筒及び郵便や包装材料、たとえば、公共の建物、バス、電車、タクシー、飛行機、小型船舶及び船、ホテル、病院における公共の座席、及び医師の手術、金（紙幣及びコイン）、公共図書館で利用できる本及びＣＤ、子供のおもちゃ、たとえば、食堂、食物アウトレット、スーパーマーケット及び食品店における調理台表面、まな板及びチーズ板；公衆電話及びオフィスの固定電話のような電話、キーボード、たとえば、銀行や公共事務所などにおける固定されたペンのような公共使用のペン、明かりのスイッチ、ドアノブ、手すり、エレベータのコントロール、ホテル、空港、鉄道の駅、客船、航空機のような公共のトイレにおけるトイレの表面、シャワーのカーテン、便座、給水栓、湯船、シャワー室及びシンク、運動器具、ウエイトトレーニング用具、運動用ボールのようなジム機器、ホテルのベッド用具、タオルなどのような複数回使用のリンネル（ｌｉｎｅｎ）が挙げられる。
【００２６】
本発明の本態様の製品は日常活動と公共生活のあらゆる形態で使用を見つけてもよい。それらは、病原性微生物に感染した又はそれに汚染された人との以前の接触、その人による取り扱い又は使用において流行又は大流行の間、それらを用いる者を保護してもよい。
【００２７】
本発明はまた、液体ビヒクルに酸性ポリマーと界面活性剤と酸を含む流体負荷溶液に製品の表面を接触させ、液体ビヒクルを蒸発させることによって、そのような製品を製造する方法も提供するが、病原性微生物を脱活性化する活性を有するコーティングが、多数の人による逐次取り扱いが意図される製品に堆積され、コーティングは酸性ポリマーと界面活性剤と酸を含む。
【００２８】
本発明の別の態様によれば、吸収性セルロース誘導体、たとえば、病原性微生物を脱活性化する活性を有する含浸性製剤で含浸させた紙基材を含む個人用ケア製品が提供され、コーティングは酸性ポリマーと界面活性剤と酸を含む。
【００２９】
そのような個人用製品の例には、紙タオル、トイレットペーパー、赤ちゃんのおしり拭きのような手、顔及び体を拭くもの等が挙げられる。製剤は、たとえば、液体ビヒクルに溶解された又は懸濁された酸性ポリマーと界面活性剤と酸を伴った、乾燥製剤又は湿潤製剤であってもよい。
【００３０】
本発明の本態様の製品は個別の衛生及び健康管理のあらゆる形態で使用を見つけてもよい。それらは、病原性微生物に感染した又はそれに汚染された人との以前の接触、その人による取り扱い又は使用において流行又は大流行の間、それらを用いる者を保護してもよい。
【００３１】
本発明はまた、病原性微生物を脱活性化する活性を有する製剤が吸収性紙基材を含む個人用ケア製品に含浸される方法も提供し、製剤は病原性微生物を脱活性化する活性を有し、含浸製剤は、酸性ポリマーと界面活性剤と酸を含む。
【００３２】
酸性ポリマーは、そのようなコーティングに接触するウイルスを捕捉する又は中和する点で有効であることが見い出されている。作用の特定の理論に限定されないで、コーティングとの接触の際、ウイルスはポリマーと相互作用し、捕捉され、酸性ポリマーの局在化した低ｐＨ環境（たとえば、約ｐＨ２．８〜５）がウイルスを不活化し、それによってそれらを中和すると考えられている。本発明のコーティングは、風邪、インフルエンザ、ＳＡＲＳ、ＲＳＶ、鳥インフルエンザを引き起こすウイルス及びこれら変異血清型に対してこのように有効であり得ると考えられる。
【００３３】
本明細書で使用されるとき、用語「酸性ポリマー」には、主鎖と共に、たとえば、側基として酸性基を有するポリマーが含まれる。好適な酸性基はカルボン酸基である。酸性ポリマーは架橋されてもよく、又は直鎖であってもよい。本出願には一般に、非架橋の、たとえば、直鎖ポリマーが好まれる。これは、とりわけ、架橋ポリマーに比べて、非架橋の直鎖構造はさらに利用可能なＣＯＯＨ基を提供することができ、また、非架橋ポリマーはさらに溶解しやすく、その結果、本明細書で開示される調製用の方法で使用しやすいからである。
【００３４】
酸性ポリマーはポリ−（カルボン酸）ポリマーを含んでもよい。
【００３５】
ポリ−（カルボン酸）ポリマーは通常、その構造に−ＣＯＯＨ基を含む、又は、たとえば、酸無水基、容易に切断可能なカルボン酸エステル基若しくは容易に切断して−ＣＯＯＨ基が得られる塩化−ＣＯＯＨ基のような誘導体基を含むポリマーである。
【００３６】
ポリ−（カルボン酸）ポリマーは、主鎖に直接結合するその−ＣＯＯＨ基（又は誘導体基）を有してもよく、又はポリマーは、−ＣＯＯＨ基（又は誘導体基）が主鎖から枝分かれした側鎖に連結されるいわゆるグラフトポリマー若しくは樹状ポリマーであってもよい。
【００３７】
たとえば、ポリ−（カルボン酸）ポリマーは、その構造中に−［−ＣＲ１．ＣＯＯＨ−］−を含んでもよく、式中、Ｒ１は好ましくは、水素、Ｃ１〜３アルキル、Ｃ１〜３アルコキシ又はＣ１〜３ヒドロキシアルキルである。
【００３８】
そのようなポリ−（カルボン酸）ポリマーの１つの種類は、その構造に−［−ＣＲ２Ｒ３−ＣＲ１．ＣＯＯＨ−］−を有するポリマーを含み、Ｒ２及びＲ３はそれぞれ独立して水素であるか、又はＣ１〜３アルキル若しくはＣ１〜３アルコキシであってもよい。たとえば、そのようなポリマーは、ポリ−（カルボキシビニル）ポリマー、たとえば、置換基が上記と同義である式ＣＲ２Ｒ３＝ＣＲ１．ＣＯＯＨのモノマー化合物のポリマーを含んでもよい。そのようなポリマーは、アクリル酸又はメタクリル酸のポリマー、すなわち、ポリアクリル酸又はポリメタクリル酸、たとえば、直鎖ポリアクリル酸及びポリメタクリル酸のホモポリマー及びコポリマーを含んでもよい。そのようなポリマーの一例はカルボキシポリメタクリレートである。市販のポリアクリル酸の一例は、約３０，０００の分子量を有する物質Ｇｏｏｄ−Ｒｉｔｅ（商標）Ｋ−７０２である。そのナトリウム塩としての市販のポリアクリル酸の一例は、約３０，０００の分子量を有する物質Ｇｏｏｄ−Ｒｉｔｅ（商標）Ｋ−７６５である。ポリアクリル酸は合成ポリマーとして分類される商品名Ｃａｒｂｏｍｅｒ（商標）のもとで市販されており、水性粘度上昇剤と同様にエマルション安定剤として使用される。
【００３９】
この種のポリマーは、たとえば、ＵＳ−Ａ−２，７９８，０５３、すなわち、「分子当たり１を超えるアルケニルエステル基を含有する多価アルコール、少なくとも４つの炭素原子と少なくとも３つのヒドロキシル基を含有する親の多価アルコールのポリアルケニルポリエーテルの特定の比率で共重合される、アクリル酸、マレイン酸又はその無水物などのようなカルボン酸モノマー」にて開示されている。
【００４０】
架橋されたポリ−（カルボン酸）ポリマーの例には、たとえば、ペンタエリスリトールの、スクロースの又はプロピレンのアリルエーテルと架橋されたアクリル酸のホモポリマー、たとえば、Ｂ．Ｆ．Ｇｏｏｄｒｉｃｈ社から「Ｃａｒｂｏｐｏｌ」の商品名で利用可能な物質が挙げられ、そのような特定のＣａｒｂｏｐｏｌにはＣａｒｂｏｐｏｌ９３４、９４０、９８０、１３８２、ＣａｒｂｏｐｏｌＥＴＤ２０２０、ＥＴＤ２０５０、Ｕｌｔｒｅｚ２０及び２１が挙げられる。
【００４１】
そのようなポリ−（カルボン酸）ポリマーの別の種類は、その構造、たとえば、通常−［−ＣＨ．ＣＯＯＨ−ＣＨ．ＣＯＯＨ−］−単位、及び／又はそのような単位の塩若しくはエステル、又は隣接炭素原子上のＣＯＯＨ基が環化されて
【化１】
2012529577.tif 000002
環系を形成してもよい無水形態におけるそのような単位を含むマレイン酸部分に基づくポリマーにおいて隣接単位：−［−ＣＲ１．ＣＯＯＨ−］−（Ｒ１は上記と同義）を含んでもよく、そのような誘導体は加水分解に感受性であり相当する遊離の酸を形成する。
【００４２】
ポリ−（カルボン酸）ポリマーの１種は、隣接ポリマーの炭素原子上に対のカルボン酸基を伴った単位を含んでもよい。たとえば、そのようなポリマーは、その構造に単位：−［−ＣＲ１Ｒ２−ＣＲ３Ｒ４−ＣＲ５．ＣＯＯＨ−ＣＲ６．ＣＯＯＨ−］−を含んでもよく、式中、Ｒ１、Ｒ２、Ｒ３、Ｒ４、Ｒ５及びＲ６は、独立して水素又はＣ１〜３アルキル又はＣ１〜３アルコキシであり、好ましくはＲ１及びＲ２は水素であり、Ｒ３は水素であり、Ｒ４はメトキシであり、Ｒ５及びＲ６は水素又はその構造にＣＯＯＨ基を保持するその誘導体、又はＣＯＯＨ基に容易に加水分解される基である。そのようなポリ−（カルボン酸）ポリマーは、メチルビニルエーテルと無水マレイン酸のコポリマーに基づくポリマーである。そのようなポリマーは商品名Ｇａｎｔｒｅｚ（商標）のもとで市販されている。
【００４３】
そのようなポリマーの例は、その構造に−［−ＣＨ２−ＣＨ．ＯＣＨ３−ＣＨ．ＣＯＯＨ−ＣＨ．ＣＯＯＨ−］−単位を含む。
【００４４】
そのようなポリマーは直鎖ポリマー又は架橋ポリマーであってもよい。この種の直鎖で非架橋のポリマーは、商品名Ｇａｎｔｒｅｚ（商標）Ｓ（ＣＡＳ＃２５１５３−４−６９）、たとえば、約７００，０００の分子量を有するＧａｎｔｒｅｚ（商標）Ｓ−９６、約１，２００，０００の分子量を有するＧａｎｔｒｅｚ（商標）Ｓ−９７のもとで市販されている。そのようなＧａｎｔｒｅｚポリマーが好まれる。実験では、そのようなＧａｎｔｒｅｚポリマーを含む製剤は、水中での浸漬の２４時間後でさえウイルスを殺傷するのに好適であるｐＨ３．５未満の表面ｐＨを保持することが分かった。
【００４５】
この種の架橋ポリマーもＧａｎｔｒｅｚ（商標）商品名のもとで市販されている。
【００４６】
そのような酸の誘導体の例は、無水物、すなわち、２つの隣接する−ＣＯＯＨ基が環化して
【化２】
2012529577.tif 000003
環系を形成する無水物であり、そのような無水物は加水分解に感受性で相当する遊離の酸を形成する。そのようなポリマーは、商品名Ｇａｎｔｒｅｚ（商標）ＡＮ（ＣＡＳ＃９０１１−１６−９）、たとえば、Ｇａｎｔｒｅｚ（商標）ＡＮ−１１９、Ｇａｎｔｒｅｚ（商標）ＡＮ−９０３、Ｇａｎｔｒｅｚ（商標）ＡＮ−１３９、Ｇａｎｔｒｅｚ（商標）ＡＮ−１６９のもとで市販されている。
【００４７】
誘導体の別の例は、部分塩、たとえば、遊離のＣＯＯＨ基の一部が、たとえばそれぞれナトリウム又はカルシウムのようなＩ族又はＩＩ族の金属の金属塩、又は混合ナトリウム−カルシウム塩に変換される部分塩である。そのようなポリマーは、商品名Ｇａｎｔｒｅｚ（商標）ＭＳ、たとえば、Ｇａｎｔｒｅｚ（商標）ＭＳ−９５５（ＣＡＳ＃６２３８６−９５−２）のもとで市販されている。
【００４８】
そのような酸の誘導体の別の例は、遊離の−ＣＯＯＨ基の一部がＣ１〜６アルキル、たとえば、エチル又はｎ−ブチルによってエステル化される部分エステルである。そのようなポリマーは、商品名Ｇａｎｔｒｅｚ（商標）ＥＳ、たとえば、Ｇａｎｔｒｅｚ（商標）ＥＳ−２２５（ＣＡＳ＃２５０８７−０６−０３）又はＧａｎｔｒｅｚ（商標）ＥＳ−４２５（ＣＡＳ＃２５１１９−６８−０）のもとで市販されている。通常、この第２の型のポリマーは２００，０００〜２，０００，０００の範囲で分子量を有する。
【００４９】
この型のそのほかのポリ−（カルボン酸）ポリマーには、アクリル酸Ｃ１０〜３０アルキルと式Ｒ４Ｒ５Ｃ＝ＣＲ６−ＣＯＯＲ７の１以上のモノマー化合物のコポリマーが挙げられ、式中、Ｒ４、Ｒ５、Ｒ６及びＲ７は独立して水素、Ｃ１〜５アルキル、特にメチル、エチル又はプロピルから選択される。そのようなモノマー化合物の例にはアクリル酸及びメタクリル酸のエステルが挙げられる。
【００５０】
そのほかの好適なポリ−（カルボン酸）ポリマーには、式Ｒ１Ｒ２Ｃ＝ＣＲ３−ＣＯＯＲ４の化合物に基づくアニオン系ポリマーが挙げられ、式中、Ｒ１、Ｒ２、Ｒ３及びＲ４は、独立して水素又はＣ１〜５アルキル、特にメチル、エチル又はプロピルから選択される。そのようなポリマーの例は、商品名「Ｅｕｄｒａｇｉｔ」のもとでＲｏｈｍ社から市販されているカルボン酸官能基を伴ったメタクリル酸及びエチルアクリレートに基づいたものである。特定の等級には、ＥｕｄｒａｇｉｔＬ１００−５５、Ｌ３０−Ｄ−５５、Ｌ１００、Ｓ１００及びＦＳ３０Ｄが挙げられる。
【００５１】
ほかの好適な酸性ポリマーは、たとえば、スルホン酸基のようなそのほかの酸基を取り込むポリマーであってもよい。スルホン酸基を取り込む酸性ポリマーの例は、アクリル酸又はメタクリル酸のスルホン酸とのコポリマー、たとえば、直鎖コポリマーである。スルホン酸基を取り込むそのようなポリマーは、その塩、たとえば、ナトリウム塩の形態で使用されてもよい。アクリル酸とスルホン酸のコポリマーの例は、商品名Ｇｏｏｄ−Ｒｉｔｅ（商標）Ｋ−７７６のもとで市販されている。そのほかの酸性ポリマーはアクリル酸とスルホン酸のコポリマーを含んでもよい。たとえば、酸性ポリマーは、マレイン酸とのコポリマー及びターポリマー、ポリ（２−アクリルアミド−２−メチルプロパンスルホン酸）（「ポリＡＭＰＳ」）、及びアクリル酸と２−アクリルアミド−２−メチルプロパンスルホン酸のコポリマーを含んでもよい。
【００５２】
ポリスチレンスルホン酸が好適であってもよく、たとえば、１２０，０００前後の分子量を持ち、Ｆｌｅｘａｎ（商標）ＩＩの名称のもとで入手可能なそのナトリウム塩の形態での市販のポリスチレンスルホン酸が好適であってもよい。
【００５３】
そのほかの好適な酸性ポリマーにはポリビニルホスホン酸が挙げられると考えられる。
【００５４】
本明細書の目的に有用であると分かった酸性ポリマーは３０，０００〜２，０００，０００の範囲での分子量を有することが分かっているが、分子量は決定的であるとは思われず、これは単に例示の範囲であってもよい。
【００５５】
本発明の製剤は１以上の酸性ポリマーを含有してもよい。
【００５６】
本発明のコーティング製剤及び含浸製剤は、１以上の界面活性剤を含む。界面活性剤は、本発明の製品の濡れ、及びコーティング製剤及び含浸製剤と製品自体の間の接触を円滑にすることができる。ウイルスのような空気に浮遊する病原体は小さな水滴で運ばれることが知られており、その結果、製品の濡れを高めることは、病原体と製品上の活性物質の間の効果的な接触を高めることができる。さらに界面活性剤は、ウイルス及び細菌の膜を破壊するのに効果的であることが知られている。
【００５７】
本発明の製剤では種々の型の界面活性剤を使用してもよい。
【００５８】
たとえば、非イオン性界面活性剤を使用してもよい。非イオン性界面活性剤の例は、界面活性剤のＴｗｅｅｎ（商標）及びＰｏｌｙｓｏｒｂａｔｅ（商標）ファミリー（すなわち、たとえば、モノラウレートのようなポリオキシエチレンソルビタン脂肪酸に基づいた）から選択されるものである。好ましい非イオン性界面活性剤には、Ｔｗｅｅｎ２０（商標）及びＰｏｌｙｓｏｒｂａｔｅ２０（商標）が挙げられる。
【００５９】
たとえば、イオン性、たとえば、アニオン性界面活性剤を使用してもよい。そのような界面活性剤は、親水性アニオン基と会合するカチオンとを有する化合物である。そのようなカチオンは、アルカリ金属のような金属性であってもよいし、又はアンモニウム若しくは四級アンモニウムのような非金属性であってもよい。通常、そのようなアニオン性界面活性剤は、親水性アニオン基と塩の形態でのカチオンを含む。好ましくは、アニオン性界面活性剤は有機親水性アニオン基のナトリウム塩を含む。好適な有機親水性アニオン基はスルホン酸基又はカルボン酸基であってもよい。
【００６０】
そのようなアニオン性界面活性剤化合物は、式（Ｉ）
ＣｎＨ２ｎ＋１−Ｚ−Ｍ＋  （Ｉ）を有し、
式中、ｎは８〜２０、好ましくは１０〜１５であり、ＺはＳＯ３又はＳＯ４であり、Ｍはナトリウム又はカリウムである。この種の好ましいアニオン性界面活性剤は、ラウリル硫酸ナトリウム（ｎが１２、ＺがＳＯ４、Ｍがナトリウムである）である。
【００６１】
好適であってもよいそのほかのアニオン性界面活性剤は、式（ＩＩ）
ＣｎＨ２ｎ＋１−Ｘ−ＣｍＨ２ｍ−Ｚ−Ｍ＋  （ＩＩ）
のものであり、式中、ｎ＋ｍは８〜２０であり、Ｘは−Ｏ−又は−ＣＯ．Ｏ−であり、ＺはＳＯ３又はＳＯ４であり、Ｍはナトリウム又はカリウムである。この種の好ましいアニオン性界面活性剤は、ココイルイセチオン酸ナトリウム（ｎ＝９、ｍ＝２、ＸがＣＯ．Ｏ、ＺがＳＯ３、Ｍがナトリウムである）である。式（ＩＩ）の別のアニオン性界面活性剤はラウレス硫酸ナトリウムである。
【００６２】
好適であってもよいそのほかのアニオン性界面活性剤は、式（ＩＩＩ）
ＣｎＨ２ｎ＋１−ＣＯ．ＮＲ．−ＣｍＨ２ｍ−Ｚ−Ｍ＋  （ＩＩＩ）
のものであり、式中、ｎ及びｍはそれぞれ１以上であり、ｎ＋ｍは８〜２０であり、ＲはＣ１〜３アルキルであり、ＺはＣＯ．Ｏ、ＳＯ３又はＳＯ４であり、Ｍはナトリウム又はカリウムである。この種のアニオン性界面活性剤の例は、メチルココイルタウリン酸ナトリウム（Ｒがメチル、ｍ＝２，ＺがＳＯ３、Ｍがナトリウムである）である。
【００６３】
そのほかのアニオン性界面活性剤は、たとえば、Ｃ１４〜１６スルホネートのナトリウム塩である市販物Ｂｉｏｔｅｒｇｅ（商標）Ａｓ−４０のようなアルファ−オレフィンのようなオレフィンスルホネートである。
【００６４】
好適であってもよいそのほかのアニオン性界面活性剤には、メチルラウロイルタウリン酸ナトリウム、メチルステアロイルタウリン酸ナトリウム及びメチルパルミトイルタウリン酸ナトリウム（及び異なったアルキル鎖長のそれらの類似体）、ラウリル硫酸アンモニウム、ラウレス硫酸アンモニウム、ココイルサルコシン酸ナトリウム、ラウリル硫酸トリエタノールアミン、ラウレス硫酸トリエタノールアミン、オレアミドスルホコハク酸二ナトリウム、ラウレススルホコハク酸二ナトリウム、ジオクチルスルホコハク酸二ナトリウムが挙げられる。好適であってもよいそのほか部類のアニオン性界面活性剤には、スルホン酸アルカリル、コハク酸アルキル、スルホコハク酸アルキル、サルコシン酸Ｎ−アルコイル、リン酸アルキル、リン酸アルキルエーテル、スルホン酸αオレフィン及びタウリン酸アシルメチル、特にナトリウム塩、マグネシウム塩、アンモニウム塩、モノ−、ジ−及びトリ−エタノールアミン塩が挙げられる。前述のアルキル基は８〜２０の炭素原子を含有してもよい。硫酸アルキルエーテル及びリン酸アルキルエーテルは分子当たり１〜１０の酸化エチレン単位又は酸化プロピレン単位を含有してもよい。
【００６５】
本発明の製剤では１以上の界面活性剤を使用してもよい。
【００６６】
本発明のコーティング製剤及び含浸製剤は、１以上の酸を含む。好適には、１以上の酸は、有機カルボン酸、好ましくは固形のそのような酸から選択されてもよい。そのような固形のカルボン酸の例には、クエン酸、サリチル酸、フマル酸、グルタル酸、乳酸、マロン酸、酢酸、グリコール酸、リンゴ酸、アジピン酸、コハク酸、アスパラギン酸、フタル酸、酒石酸、グルタミン酸、ピログルタミン酸、グルコン酸、及びこれらの２以上の混合物が挙げられる。
【００６７】
たとえば、上記で概説された最新技術から、抗ウイルス剤として、たとえば、クエン酸のような酸を使用することが知られており、そのような酸の存在は、製剤の抗ウイルス活性を高めることができる。しかしながら、クエン酸と基材の間の乏しい付着性のために製品上にクエン酸を堆積させるのは困難であることが分かっている。本発明で使用される型の酸性ポリマーはそのような酸の表面への結合を高めるように作用することができることが有利に見い出されている。
【００６８】
本発明のコーティング製剤及び含浸製剤における酸性ポリマーと界面活性剤と酸の好ましい組み合わせは、たとえば、ＧａｎｔｒｅｚＳ９７のような、その構造に−［−ＣＨ２−ＣＨ．ＯＣＨ３−ＣＨ．ＣＯＯＨ−ＣＨ．ＣＯＯＨ−］−；非イオン性界面活性剤Ｐｏｌｙｓｏｒｂａｔｅ２０若しくはＴｗｅｅｎ２０（ポリオキシエチレンソルビタンモノラウレート）、又はアニオン性界面活性剤ＢｉｏｔｅｒｇｅＡＳ−４０（酸性ｐＨで安定である水溶性αオレフィン界面活性剤）又は非イオン性界面活性剤とイオン性界面活性剤の組み合わせ、たとえば、ポリオキシエチレンソルビタンモノラウレートと水溶性αオレフィン界面活性剤；及び酸、クエン酸を含む直鎖ポリマーである。
【００６９】
本発明のコーティング製剤及び含浸製剤では、好適な重量：酸性ポリマー：界面活性剤：酸の重量比は、１：０．３〜２．５：１〜２の範囲内である。
【００７０】
Ｇａｎｔｒｅｚ（商標）、Ｂｉｏｔｅｒｇｅ（商標）Ｔｗｅｅｎ（商標）のような物質は水溶液として市販されることが多いことに留意すること、たとえば、Ｇａｎｔｒｅｚ（商標）は１３%溶液として供給され、Ｂｉｏｔｅｒｇｅ（商標）は有効成分直鎖αオレフィンスルホネートの約４０％溶液として供給され、Ｔｗｅｅｎ（商標）は、１０％溶液として供給され、これらは、コーティング製剤にてこの形態で使用されてもよい。比率は示した。
【００７１】
本発明のコーティング製剤及び含浸製剤はまた、１以上の抗微生物化合物を組み入れてもよい。そのような化合物の好適な例には、ソルビン酸、安息香酸、チモール、抗微生物油、四級アンモニウム化合物（たとえば、塩化ベンザルコニウム、セルトリミド）、フェノール化合物（たとえば、トリクロサン、安息香酸）、ビグアニド（たとえば、クロロヘキシジン、アレキシジン）、及びこれらの混合物が挙げられる。好適な四級アンモニウム化合物は、塩化ｎ−（Ｃ１２〜１６）アルキルジメチルベンジルアンモニウムであるＨｙａｍｉｎｅ３５００ＮＦ（商標）である。
【００７２】
本発明のコーティング製剤及び含浸製剤はまた、１以上の金属（特に鉄又は銅）のキレート剤、たとえば、ＥＤＴＡ又はその塩若しくは誘導体を組み入れてもよい。たとえば、Ｇａｎｔｒｅｚ（商標）ポリマーは安定剤としてのＥＤＴＡ二ナトリウム塩の存在から利益を得てもよい。
【００７３】
本発明のコーティング製剤及び含浸製剤はまた、１以上の可塑剤も組み入れてもよい。そのような可塑剤を用いて基材物質の繊維上での酸性ポリマーの膜の形成を促進してもよい。特に、可塑剤物質は、たとえば、上述の「Ｅｕｄｒａｇｉｔ」ポリマーのような上述された式Ｒ１Ｒ２Ｃ＝ＣＲ３−ＣＯＯＲ４の化合物に基づいたアニオン系ポリマーとの組み合わせにて有用であってもよい。好適な可塑剤には、たとえば、Ｔｒｉａｃｅｔｉｎ（トリ酢酸グリセロール、トリ酢酸１，２，３−プロパンチオール）、クエン酸トリエチル及びフタル酸ジエチル又はフタル酸ジブチルが挙げられる。特定の非イオン性界面活性剤、たとえば、Ｔｗｅｅｎ２０（商標）も、たとえば、酸性ポリマーＧａｎｔｒｅｚ（商標）のための可塑剤として作用することもできる。使用するのであれば、酸性ポリマーの重量の約１〜４０重量％、たとえば、１〜２０重量％の可塑剤の比率が好適であると思われる。
【００７４】
本発明のコーティング製剤及び含浸製剤はまた、１以上の可塑剤も組み入れてもよい。
【００７５】
好適には、基材に堆積させる本発明の製剤は平方メートル当たり約１０〜５０ｇ、たとえば、２０〜３０ｇが適切であると考えられる。
【００７６】
本発明の上述の方法は、たとえば、上記比率を達成する好適な量にてコーティング製剤又は含浸製剤の成分を液体ビヒクルに、上述のように組み入れる、たとえば、溶解して又は懸濁して、それによって液状のコーティング製剤又は含浸製剤を形成し、たとえば、浸漬、スプレー又はそのほかの従来の手段によってこの液体製剤を製品上に塗布し、必要に応じて過剰の液体製剤を製品から取り除き、次いで液体ビヒクルを蒸発させ、それによって製品上にコーティング製剤又は含浸製剤を残すことによって好適に実施される。液体ビヒクルの蒸発は、周囲空気中又は加熱した空気中の蒸発であってもよい。好適な加熱空気温度は１００℃未満である。
【００７７】
液体ビヒクルは、水性であってもよく、たとえば、水又は水とアルコール（たとえば、メタノール、エタノール、プロパノール）の混合物、好適にはエタノールであってもよい。
【００７８】
好適には、たとえば、コーティング製剤又は含浸製剤を含有するそのような液体は、ＧａｎｔｒｅｚＳ−９７のような酸性ポリマーの１〜６重量％、好適には２〜４重量％を構成してもよい。そのような酸性ポリマーは、水溶液の形態で、たとえば、上述の市販の水溶液の形態で液状のコーティング製剤又は含浸製剤で使用されてもよい。
【００７９】
好適には、たとえば、そのような液状のコーティング製剤又は含浸製剤は、ＢｉｏｔｅｒｇｅＡＳ−４０（商標）のような界面活性剤、又はＢｉｏｔｅｒｇｅＡＳ−４０（商標）とＴｗｅｅｎ２０（商標）のような界面活性剤の混合物の３〜６重量％を構成してもよい。そのような界面活性剤は、水溶液の形態で、たとえば、上述の市販の水溶液の形態で液状のコーティング製剤又は含浸製剤にて使用されてもよい。
【００８０】
好適には、たとえば、そのような液状のコーティング製剤又は含浸製剤は、たとえば、クエン酸のような酸の２〜６重量％を構成してもよい。
【００８１】
好適には、たとえば、そのような液状のコーティング製剤又は含浸製剤は、たとえば、１以上の抗微生物物質、保存剤等のような上述の成分を好適な量で含有してもよい。
【００８２】
そのような液状のコーティング製剤又は含浸製剤は、０〜１重量％のたとえば、安息香酸のような抗微生物剤も含有してもよい。
【００８３】
そのような液状のコーティング製剤又は含浸製剤はまた、通常０〜０．３重量％でたとえば、ＥＤＴＡナトリウム塩のようなキレート剤も含有してもよい。そのような液状のコーティング製剤又は含浸製剤はまた、通常０〜２重量％のトリアセチンのような可塑剤も含有してもよい。
【００８４】
そのような液状のコーティング製剤又は含浸製剤は好適には、水又はエタノールのようなアルコール又は水とアルコールの混合物で１００重量％にしてもよい。
【００８５】
そのような液状のコーティング製剤又は含浸製剤は好適には、必要に応じて、たとえば、水酸化ナトリウム又は塩酸のような塩基又は酸によってｐＨ２〜３に調整されてもよい。
【００８６】
そのような液状のコーティング製剤又は含浸製剤は透明な溶液の形態で製造され得る。
【００８７】
この液状のコーティング製剤又は含浸製剤は、必要に応じて、たとえば、ｐＨ２〜３、通常約２．５のような好適なｐＨに調整されてもよい。たとえば、塩酸のような酸、水酸化ナトリウムのような塩基、又はクエン酸、たとえば、クエン酸ナトリウムのような緩衝液を負荷溶液に含めてそのようなｐＨを達成してもよい。
【００８８】
本発明の方法を用いた本発明の製品を製造する方法にて使用するのに好適な液状のコーティング製剤又は含浸製剤は、本発明のさらなる態様である。
【００８９】
本発明は今や例証としてのみ説明される。
【００９０】
１．製剤
液状のコーティング製剤又は含浸製剤の例を以下に示す。
【表１】
2012529577.tif 000004
【表２】
2012529577.tif 000005
【表３】
2012529577.tif 000006
【表４】
2012529577.tif 000007
【００９１】
【表５】
2012529577.tif 000008
【００９２】
製剤溶液５Ａ〜５ＤのｐＨは２．３に調整した。表から、製剤５Ａを「基本」製剤とみなすと、製剤Ｂ、Ｃ及びＤは、それぞれエタノール、ソルビン酸及びＨｙａｍｉｎｅの存在で基本的に異なることが理解できる。
【００９３】
２．基材
製剤５Ａ〜５Ｄを水溶液の形態で調製し、以下の４つの基材すべてに塗布した。
ポリエステル（不織布材／プラスチックを代表する）
ガラス（一般的な不活性硬質表面）
綿（洗濯したＴシャツジャージー、着衣を代表する）
紙（セルロース材を代表する）
溶液５Ａ、５Ｃ及び５Ｄをポリエステル、紙及び綿の基材に沁みこませ、乾燥させた。溶液５Ｂを表面積の平方メートル当たり約２５ｇでガラスの表面に塗布し、乾燥させた。
【００９４】
３．活性試験
各基材コーティング及び行った試験を以下の表２に要約する
【表６】
2012529577.tif 000009
【００９５】
殺菌有効性試験
１．試験微生物
異なったカテゴリーを代表するように生物を選択し、標準法での試験生物として列記した。Ｅｎｔｅｒｏｃｏｃｃｕｓ  ｈｉｒａｅ（以前のＳｔｒｅｐｔｏｃｏｃｃｕｓ  ｆａｅｃａｌｉｓ）を当初計画書で提案したが、この生物は口中の高酸環境に認容性であるとみなされたのでＳ．ｍｕｔａｎｓと置き換えたが、Ｅ．ｈｉｒａｅの要件に類似する。以下の表３は試験生物を列記する。
【表７】
2012529577.tif 000010
【００９６】
２．殺菌有効性試験法
試験表面＋コーティングを調べるのに標準プロトコールＭＤ０２７−１０を用いた。この方法は、ＡＡＴＣＣ試験法１００〜２００４織物材料における抗菌仕上げの評価に基づき、約６ｌｏｇ１０の各、別々に試験される接種材料を含有するｐＨ７のリン酸緩衝液０．１ｍｌと共に２．５ｃｍ２の各試料を負荷することによって実施した。
【００９７】
５分間の暴露時間の後、生き残った生物を含有する切れ端を１００ｍｌの中和ブロス（ＴＳＢ＋０．５％レシチン及び４％Ｔｗｅｅｎ８０）に加えることによって活性を停止させた。次いで１０倍の連続希釈を行い、その後、−２〜−５の希釈の１ｍｌをＴＳＡに入れ、従来の培地にてコロニー形成まで少なくとも４日間３０〜３５℃でインキュベートすることによって生き残った生物を数えた。
【００９８】
試験はすべて２つ組で実行し、試料からの生き残りは、コーティングなしでの同一材料の切れ端上の生き残りと比較した。次いで対照からの対数低下を算出し、最小検出限界は＜／＝２ｌｏｇ１０だった。布試料はすべて試験の前に生物汚染度について調べた。
【００９９】
３．表面殺菌試験の結果
試験前生物汚染度の結果
以下の表４に示す結果は、綿を除く試験飼料はすべて＜１００ｃｆｕ／２．５ｓｑ．ｃｍで清潔であることを示しているが；綿試料は、＜１００〜１０００ｃｆｕ／ｓｑ．ｃｍの回収を示した。興味深いことに、コーティングなしの対照試料が１，１００ｃｆｕ／切れ端の最高レベルの汚染を示し；塩基試料は９５０ｃｆｕ／切れ端を含有し；ソルビン酸試料は３００ｃｆｕ／切れ端を示し；Ｈｙａｍｉｎｅ試料上では回収がなかった（＜１００）。これらの試験結果は２つ組試料からではなかった。
【表８】
2012529577.tif 000011
【０１００】
表面殺菌有効性の結果
表５に示す結果は、５分間の間、ポリエステル、紙、ガラス及び綿に適用した試験製剤すべての殺菌有効性を示している。紙、ポリエステル及びガラスに適用した製剤は、５分間で検出限界（２ｌｏｇ１０）まで殺傷した。しかしながら、綿における結果は、低下した及び／又は変動する結果を示した。綿は表４に記載された最高の生物汚染度を示したので、コーティングの適用前の試料の取り扱いに関して若干疑問がある。これらの試料はその先、試験の前に煮沸して化学的な又は微生物学的な汚染を除くことが提案される。
【表９】
2012529577.tif 000012
データは絶対数が利用可能な場合、２つ組試験の平均を表し、そうでなければ低い方の値を報告する。
Ｅ．ｃｏｌｉは、当初試料の混合があったと考えられたので再試験した。
【０１０１】
４．表面殺ウイルス有効性試験
方法及び結果
種々の表面を代表する基材に適用された選択した製剤を、２種のウイルス、インフルエンザＡ型ウイルス香港８／６８とヒトリノウイルス４２について調べた。試験は標準のプロトコールに従ってＧｉｂｒａｌｔａｒ研究室で実施した。
【０１０２】
各１インチ×１インチの被覆した試料及びそれぞれの対照を選択したウイルスそれぞれとの５分間の接触に供した。各試料、及び各対照の被覆していない基材は２つ組で調べた。算出されたＬｏｇ１０ＴＣＩＤ５０／ｍＬに基づいて最終的な対数低下の結果を算出した。
【０１０３】
各被覆していない対照基材に対する被覆した表面の殺ウイルス有効性の平均結果を以下の表６に要約する。
【表１０】
2012529577.tif 000013
【０１０４】
すべての製剤で被覆された表面基材すべてが、双方のウイルスＲＶ−４２とＨＫに対して有意な表面有効性を示した。ＲＶ−４２に対して表面有効性を示さないが、インフルエンザウイルスに対して非常に有意に有効だった唯一の例外は、製剤５Ｃで被覆されたポリエステル基材だった。
【０１０５】
５．細胞傷害性試験
方法及び結果
選択された基材表面すべてに適用された４種の開発された製剤すべてを、試験管内ＵＳＰ、一般章＜８７＞生物反応性試験に基づいてＮＡＭＳＡにて細胞傷害性について評価した。被覆試料と対照基材すべてを、陽性対照製品ラテックスと陰性対照製品、高密度ポリエチレン（ＨＤＰＥ）の双方に対して評価した。
【０１０６】
細胞傷害性のスコア化は、検体の周り又は下に検出可能ゾーンがない、無しから、ゾーンが検体を１０ｍｍより超えて広がる、重度までの範囲での培養の条件について確立された基準に基づいた。結果を以下の表７に要約する。
【表１１】
2012529577.tif 000014
【０１０７】
中程度の細胞傷害性は、製剤５Ａで被覆したポリエステルと製剤５Ｂで被覆したガラスについて示された。被覆しなかった綿基材は軽い細胞傷害性を示したが、他の基材は何も示さなかった。製剤５Ａ、Ｃ及びＤでそれぞれ被覆されたそのほかの基材についてはすべて重度の傷害性が示された。
【０１０８】
６．クエン酸アッセイ
方法及び結果
ガラスを除く被覆した試料すべて及び対照すべてをクエン酸含量についてアッセイし、結果を基材表面の平方ｃｍ当たりの無水クエン酸の量でｍｇにて表す。
【０１０９】
クエン酸アッセイについて開発され、検証された確立した分析試験法を適合させて試験試料及び基材におけるクエン酸を測定した。被覆された残量と対照の利用性のために試料の試験面積は変化した。従って、抽出した溶媒の体積を調整して方法の直線範囲内で試料すべての類似した濃度を確保した。０．０８ｍｇ／ｍＬ〜０．８ｍｇ／ｍＬのクエン酸濃度の関数としての反応の直線性は方法の検証の間に確立した。対照、ポリエステル、綿及び紙の被覆しなかった基材は、被覆した試料濃度に対して２倍濃度で調製した。ガラス基材は不活性であると想定され、クエン酸アッセイを妨害しそうになかった。方法の条件下でクエン酸のクロマトグラフィ分離を妨害する無関係なピークは見られなかった。
【０１１０】
ポリエステル、綿及び紙の基材を材料全体に浸して、乾燥させたが、ガラスは一方の表面上で被覆した。目標の負荷は、表面の平方メートル当たり大まかに２５ｇの乾燥コーティングを得ることだった。アッセイ結果を以下の表８に要約し、基材すべての上で均一なコーティング負荷を示す。
【表１２】
2012529577.tif 000015
【０１１１】
このデータに基づいて、選択された製剤５Ａ〜５Ｄは、ポリエステル、紙、ガラス及び綿に被覆した場合、殺菌有効性を示した。綿ジャージでは低下した殺菌有効性の証拠が若干あるが、これは試験試料の混入のせいかも知れない。４種の最適化された製剤５Ａ〜５Ｄで被覆した精選の４種の基材は、インフルエンザＡ型ウイルス香港８／６８に対して有意な有効性を示した。さらに、４種の製剤５Ａ〜５Ｄすべてで被覆された精選基材は、製剤５Ｃで被覆したポリエステルを除いてヒトリノウイルス４２に対して有意な有効性を示した。製剤５Ｂで被覆した不活性基材ガラスは、ヒトリノウイルス４２に対して並外れて高い有効性を示した。許容できる細胞傷害性は、製剤５Ａで被覆したポリエステルと製剤５Ｂで被覆したガラスで示された。平方メートル当たり約２５ｇでの製剤５Ａ〜５Ｄの標的表面負荷は、４つの精選基材すべてにて達成された。
【国際調査報告】
2012529577.tif 000016
2012529577.tif 000017
2012529577.tif 000018